(57)【特許請求の範囲】
【請求項１】
基材上に、バインダー樹脂及び粒子を含有するコート層を備えた化粧シートであって、該粒子の体積基準の粒子径分布の存在比率のピーク値をＰ、前記粒子径分布の存在比率がＰを示す粒子径をＤＰ、該粒子径分布の存在比率が１／４Ｐを示す粒子径のうち大きい側の粒子径をＤ＋１／４Ｐ、前記粒子径分布の存在比率が２／４Ｐを示す粒子径のうち大きい側の粒子径をＤ＋２／４Ｐ、前記粒子径分布の存在比率が３／４Ｐを示す粒子径のうち大きい側の粒子径をＤ＋３／４Ｐ、前記粒子径分布の存在比率が１／４Ｐを示す粒子径のうち小さい側の粒子径をＤ−１／４Ｐ、該コート層の厚みをＴとした際に、ＤＰ、Ｄ＋１／４Ｐ、Ｄ＋２／４Ｐ、Ｄ＋３／４Ｐ、Ｄ−１／４Ｐ及びＴが下記条件（１）〜（３），（５）〜（８）を満たす、化粧シート。
３．０Ｔ≦Ｄ＋１／４Ｐ  （１）
２．３Ｔ≦Ｄ＋２／４Ｐ  （２）
１．７Ｔ≦Ｄ＋３／４Ｐ  （３）
０．３Ｔ≦Ｄ＋１／４Ｐ−Ｄ＋２／４Ｐ≦１．５Ｔ  （５）
０．３Ｔ≦Ｄ＋２／４Ｐ−Ｄ＋３／４Ｐ≦１．５Ｔ  （６）
０．３Ｔ≦Ｄ＋３／４Ｐ−ＤＰ≦１．５Ｔ  （７）
０．３Ｔ≦Ｄ−１／４Ｐ≦１．０Ｔ  （８）
【請求項２】
前記条件（１）が３．０Ｔ≦Ｄ＋１／４Ｐ≦６．０Ｔである、請求項１に記載の化粧シート。
【請求項３】
前記ＤＰ及びＴが下記条件（４）を満たす、請求項１又は請求項２記載の化粧シート。
１．５Ｔ≦ＤＰ  （４）
【請求項４】
前記コート層の厚みＴが５〜１５μｍである請求項１〜３の何れか１項に記載の化粧シート。
【請求項５】
前記粒子がモース硬度４〜８の無機粒子である請求項１〜４の何れか１項に記載の化粧シート。
【請求項６】
前記バインダー樹脂が多官能ウレタン（メタ）アクリレート系オリゴマーを含む電離放射線硬化性樹脂組成物の硬化物である請求項１〜５の何れか１項に記載の化粧シート。
【請求項７】
前記基材と前記コート層との間、又は前記基材の前記コート層とは反対側に意匠層を有してなる請求項１〜６の何れか１項に記載の化粧シート。
【請求項８】
前記基材が、紙類である、請求項１〜７の何れか１項に記載の化粧シート。
【請求項９】
被着材と、請求項１〜８のいずれか１項に記載の化粧シートの前記コート層とは反対側の面とを積層し、一体化してなる化粧材。
【発明の詳細な説明】
【技術分野】
【０００１】
本発明は、コーティングシート、化粧シート及び化粧材に関する。
【背景技術】
【０００２】
従来より、壁、天井、床等の建築物の内装材；窓枠、扉、手すり等の建具；家具；家電製品、ＯＡ機器等の筐体；玄関ドア等の外装材等の被着材に耐摩耗性を付与するために、基材上に硬化膜を形成したコーティングシートを該被着材表面に貼り合わせることが行われている。
【０００３】
コーティングシートの硬化膜中には、耐摩耗性を向上させるために、硬度に優れる電離放射線放射線硬化性樹脂を含有させたり、アルミナやシリカ等の硬度に優れる粒子を含有させたりされている。
【０００４】
上記のような耐摩耗性を付与するコーティングシートとして、例えば特許文献１及び２が開示されている。
【先行技術文献】
【特許文献】
【０００５】
【特許文献１】特開平１１−３０２５７８号公報
【特許文献２】特開２０００−４３２０４号公報
【発明の開示】
【発明が解決しようとする課題】
【０００６】
特許文献１及び２のコーティングシートは、硬化膜の厚みをｔとしたとき、０．５ｔ〜１．５ｔの条件を満たす粒子が全粒子の６０重量％以上とすることを特徴とするものである。言い換えると、特許文献１及び２のコーティングシートは、硬化膜の厚みに対して極端に大きい粒子や極端に小さい粒子を極力用いないことにより、耐摩耗性を付与することを特徴としている。
特許文献１及び２のコーティングシートは、特許文献１及び２の実施例の評価項目であるテーバー摩耗試験においては、良好な試験結果を示している。しかし、特許文献１及び２のコーティングシートを被着材表面に貼着した場合、日常生活で表面が徐々に傷つき、耐摩耗性を満足し得るものではなかった。
【０００７】
本発明は、耐摩耗性が極めて良好なコーティングシート、化粧シート及び化粧材を提供することを目的とする。
【課題を解決するための手段】
【０００８】
本発明者は鋭意研究した結果、耐摩耗性の評価手法として主流であるテーバー摩耗試験の結果が、日常生活における耐摩耗性とは相関しない原因を見出し、上記課題を解決するに至った。
すなわち、本発明は、以下の［１］〜［１１］のコーティングシート、化粧シート及び化粧材を提供する。
【０００９】
［１］基材上に、バインダー樹脂及び粒子を含有するコート層を備えたコーティングシートであって、該粒子の体積基準の粒子径分布の存在比率のピーク値をＰ、該粒子径分布の存在比率が１／４Ｐを示す粒子径のうち大きい側の粒子径をＤ＋１／４Ｐ、該コート層の厚みをＴとした際に、Ｄ＋１／４Ｐ及びＴが下記条件（１）を満たす、コーティングシート。
３．０Ｔ≦Ｄ＋１／４Ｐ  （１）
［２］前記条件（１）が３．０Ｔ≦Ｄ＋１／４Ｐ≦６．０Ｔである、上記［１］に記載のコーティングシート。
［３］前記粒子径分布の存在比率が２／４Ｐを示す粒子径のうち大きい側の粒子径をＤ＋２／４Ｐとした際に、Ｄ＋２／４Ｐ及びＴが下記条件（２）を満たす、上記［１］又は［２］に記載のコーティングシート。
２．３Ｔ≦Ｄ＋２／４Ｐ  （２）
［４］前記粒子径分布の存在比率が３／４Ｐを示す粒子径のうち大きい側の粒子径をＤ＋３／４Ｐとした際に、Ｄ＋３／４Ｐ及びＴが下記条件（３）を満たす、上記［１］〜［３］の何れかに記載のコーティングシート。
１．７Ｔ≦Ｄ＋３／４Ｐ  （３）
［５］前記粒子径分布の存在比率がＰを示す粒子径をＤＰとした際に、ＤＰ及びＴが下記条件（４）を満たす、上記［１］〜［４］の何れかに記載のコーティングシート。
１．５Ｔ≦ＤＰ  （４）
［６］前記コート層の厚みＴが５〜１５μｍである上記［１］〜［５］の何れかに記載のコーティングシート。
［７］前記粒子がモース硬度４〜８の無機粒子である上記［１］〜［６］の何れかに記載のコーティングシート。
［８］前記バインダー樹脂が多官能ウレタン（メタ）アクリレート系オリゴマーを含む電離放射線硬化性樹脂組成物の硬化物である上記［１］〜［７］の何れかに記載のコーティングシート。
［９］前記基材と前記コート層との間、又は前記基材の前記コート層とは反対側に意匠層を有してなる上記［１］〜［８］の何れかに記載のコーティングシート。
［１０］上記［１］〜［９］の何れかに記載のコーティングシートからなる化粧シート。
［１１］被着材と、上記［１０］に記載の化粧シートのコート層とは反対側の面とを積層し、一体化してなる化粧材。
【発明の効果】
【００１０】
本発明のコーティングシート、化粧シート及び化粧材は、極めて耐摩耗性に優れることから、日常生活で表面が徐々に傷つくことを大幅に抑制でき、意匠性の低下を抑制できる。
【図面の簡単な説明】
【００１１】
【図１】任意の粒子の体積基準の粒子径分布であって、該粒子のＤ＋１／４Ｐ、Ｄ＋２／４Ｐ及びＤ＋３／４Ｐ、ＤＰを説明する図である。
【図２】本発明のコーティングシートの一実施形態を示す断面図である。
【図３】本発明のコーティングシートの他の実施形態を示す断面図である。
【発明を実施するための最良の形態】
【００１２】
以下、本発明のコーティングシート、化粧シート及び化粧材の実施の形態を説明する。
［コーティングシート］
本発明のコーティングシートは、基材上に、バインダー樹脂及び粒子を含有するコート層を備えたコーティングシートであって、該粒子の体積基準の粒子径分布の存在比率のピーク値をＰ、該粒子径分布の存在比率が１／４Ｐを示す粒子径のうち大きい側の粒子径をＤ＋１／４Ｐ、該コート層の厚みをＴとした際に、Ｄ＋１／４Ｐ及びＴが下記条件（１）を満たすものである。
３．０Ｔ≦Ｄ＋１／４Ｐ  （１）
【００１３】
図１は、任意の粒子の体積基準の粒子径分布である。図１中、Ｐは該粒子の体積基準の粒子径分布の存在比率のピーク値であり、ＤＰは存在比率がＰを示す際の粒子径である。また、１／４Ｐは前記ピーク値の１／４となる存在比率の値であり、Ｄ＋１／４Ｐは存在比率が１／４Ｐを示す際の粒子径のうち大きい側の粒子径である。また、２／４Ｐは前記ピーク値の２／４となる存在比率の値であり、Ｄ＋２／４Ｐは存在比率が２／４Ｐを示す際の粒子径のうち大きい側の粒子径である。また、３／４Ｐは前記ピーク値の３／４となる存在比率の値であり、Ｄ＋３／４Ｐは存在比率が３／４Ｐを示す際の粒子径のうち大きい側の粒子径である。
【００１４】
本発明のコーティングシートは、粒子の体積基準の粒子径分布の存在比率のピーク値をＰ、粒子径分布の存在比率が１／４Ｐを示す粒子径のうち大きい側の粒子径をＤ＋１／４Ｐ、該コート層の厚みをＴとした際に、Ｄ＋１／４Ｐ及びＴが下記条件（１）を満たすものである。
３．０Ｔ≦Ｄ＋１／４Ｐ  （１）
【００１５】
条件（１）を満たさない場合、耐摩耗性の評価手法として主流であるテーバー摩耗試験において良好な結果を示したとしても、日常生活で表面が徐々に傷つくことを抑制できず、耐摩耗性を良好にすることはできない。
このように、テーバー摩耗試験の結果と、日常生活における耐摩耗性とが相関しない原因は、以下のように考えられる。
まず、コーティングシートに傷が生じる原因は、コート層の粒子が存在しない箇所に摩擦材が到達し、該箇所が摩耗するためと考えられる。そして、テーバー摩耗試験では摩擦材として研磨紙又は摩耗輪を用いている。研磨紙又は摩耗輪は柔軟性が低く、コーティングシートの表面形状に追従しないため、摩擦材である研磨紙又は摩耗輪がコート層の粒子が存在しない箇所に到達しにくく、試験結果が良好になると考えられる。
一方、日常生活において、各種被着材（壁、天井、床等の建築物の内装材；窓枠、扉、手すり等の建具；家具；家電製品、ＯＡ機器等の筐体；玄関ドア等の外装材等）を清掃する際は、雑巾、モップ、ドライシート、ウェットシート等の清掃用具が用いられる。これら清掃用具は研磨紙に比べて柔軟性があり、コーティングシートの表面形状に追従しやすいため、コート層の粒子が存在しない箇所に摩擦材である清掃用具が到達しやすく、徐々に傷が生じてしまう。
また、テーバー摩耗試験は単純な回転運動であるため、コーティングシート上の任意の箇所では常に一定の方向から力がかかることになる。このため、テーバー摩耗試験においてコーティングシート上の任意の箇所では、一定の方向にのみ傷が生じる。一方、清掃時の清掃用具の動きはランダムである。このため、清掃では、コーティングシート上の任意の箇所では様々な方向に徐々に傷が生じ、傷が目立ちやすくなる。
さらに、清掃用具の多くは繊維から形成されている。そして、繊維の長さは様々であることから、コート層の粒子が存在しない箇所に摩擦材（清掃用具の繊維）が到達しやすく、徐々に傷が生じてしまう。
以上のように、テーバー摩耗試験の試験結果が良好であったとしても、日常生活で被着材の表面が徐々に傷つくことを抑制できず、耐摩耗性を良好にすることができない場合がある。
【００１６】
一方、本発明のコーティングシートは、条件（１）を満たすことにより、日常生活で表面が徐々に傷つくことを大幅に抑制でき、耐摩耗性を極めて良好にできる。
条件（１）を満たすことは、コート層の厚みの３倍以上の粒子径の大きい粒子を、１／４Ｐという高い存在比率で有していることを意味している。すなわち、本発明のコーティングシートは、コート層の厚みの３倍以上の粒子径の大きい粒子を高い存在比率で有することにより、コート層の粒子が存在しない箇所に摩擦材が到達することをブロックできる。このため、本発明のコーティングシートは、日常生活で表面が徐々に傷つくことを大幅に抑制でき、耐摩耗性を極めて良好にすることができ、ひいては意匠性の低下を抑制できる。
日常生活における耐摩耗性との相関が高い試験方法としては、ＪＩＳ  Ｌ１０９６：２０１０のＥ法（マーチンデール法）が挙げられる。マーチンデール法による摩耗試験は、摩擦材として、布、ポリウレタンフォーム等の柔軟性のある材料を用い、運動方式も様々な方向から摩耗を行うリサジュー図形運動であるため、日常生活における耐摩耗性との相関が高くなっている。
【００１７】
なお、Ｄ＋１／４Ｐが大きすぎるとコート層から粒子が欠落しやすくなる。また、Ｄ＋１／４Ｐが大きすぎるとコート層中の粒子の粒子径が全体的に大きくなるため、コート層の表面に粒子が存在しない箇所が生じやすくなり、傷が生じやすくなる可能性がある。
このため、条件（１）は、３．０Ｔ≦Ｄ＋１／４Ｐ≦６．０Ｔであることが好ましく、３．５Ｔ≦Ｄ＋１／４Ｐ≦５．０Ｔであることがより好ましく、３．５Ｔ≦Ｄ＋１／４Ｐ≦４．５Ｔであることがさらに好ましい。
【００１８】
本発明において、粒子径分布及び平均粒子径はレーザ回折散乱法により測定したものである。
また、本発明において、コート層の厚みＴは、コート層の粒子が存在しない箇所の厚みを２０箇所測定した際の平均値である。コート層の粒子が存在しない箇所の厚みは、コーティングシートの断面写真から測定できる。
【００１９】
また、本発明において、粒子径分布の存在比率を算出する際は、該比率を積算する１区間の幅を以下（１）〜（４）の手法で決定するものとする。
（１）最小粒子径を０．０３μｍ、最大粒子径を１０００μｍとする。
（２）上記最大粒子径の底を１０とする対数、及び上記最小粒子径の底を１０とする対数をとり、その差分を算出し、さらに該差分を１００で除する。
（３）任意の一区間の粒子径の下限値及び上限値を、Ｒｎ、Ｒｎ＋１（ｎは１以上１００以下の整数、Ｒ１＝０．０３μｍ、Ｒ１０１＝１０００μｍ）とした際に、Ｒｎ＋１の底を１０とする対数と、Ｒｎの底を１０とする対数との差が、上記除数と常に同一となるようにＲｎ及びＲｎ＋１を決定する。（１）〜（３）は、下記式（Ａ）で表すことができる。
ｌｏｇ10Ｒn+1−ｌｏｇ10Ｒn＝［ｌｏｇ10１０００−ｌｏｇ10０．０３］／１００  （Ａ）
（４）任意の一区間の幅は、Ｒｎ＋１−Ｒｎで表すことができる。
【００２０】
また、本発明のコーティングシートは、粒子径分布の存在比率が２／４Ｐを示す粒子径のうち大きい側の粒子径をＤ＋２／４Ｐとした際に、Ｄ＋２／４Ｐ及びＴが下記条件（２）を満たすことが好ましい。
２．３Ｔ≦Ｄ＋２／４Ｐ  （２）
【００２１】
また、本発明のコーティングシートは、粒子径分布の存在比率が３／４Ｐを示す粒子径のうち大きい側の粒子径をＤ＋３／４Ｐとした際に、Ｄ＋３／４Ｐ及びＴが下記条件（３）を満たすことが好ましい。
１．７Ｔ≦Ｄ＋３／４Ｐ  （３）
【００２２】
条件（２）を満たすことは、コート層の厚みの２．３倍以上の粒子径の大きい粒子を、２／４Ｐという高い存在比率で有していることを意味している。また、条件（３）を満たすことは、コート層の厚みの１．７倍以上の粒子径の大きい粒子を、３／４Ｐという高い存在比率で有していることを意味している。
したがって、条件（２）及び／又は条件（３）を満たすことにより、コート層の粒子が存在しない箇所に摩擦材が到達することをよりブロックしやすくできる。また、コート層が摩擦を受けると、粒子径の大きな粒子から順に欠落していく傾向にある。このため、条件（２）及び／又は条件（３）を満たすことにより、条件（１）を満たすような大きな粒子が欠落しても、条件（２）及び／又は条件（３）を満たす粒子の存在によって、コート層の粒子が存在しない箇所に摩擦材が到達することをブロックしやすくできる。
したがって、条件（２）及び／又は条件（３）を満たすことにより、コーティングシートの耐摩耗性をさらに良好にすることができる。
【００２３】
なお、Ｄ＋２／４ＰやＤ＋３／４Ｐが大きすぎるとコート層から粒子が欠落しやすくなる。
このため、条件（２）は、２．５Ｔ≦Ｄ＋２／４Ｐ≦５．０Ｔであることがより好ましく、２．８Ｔ≦Ｄ＋２／４Ｐ≦４．５Ｔであることがさらに好ましく、３．０Ｔ≦Ｄ＋２／４Ｐ≦４．０Ｔであることがよりさらに好ましい。
また、条件（３）は、２．０Ｔ≦Ｄ＋３／４Ｐ≦４．０Ｔであることがより好ましく、２．０Ｔ≦Ｄ＋３／４Ｐ≦３．５Ｔであることがさらに好ましく、２．１Ｔ≦Ｄ＋３／４Ｐ≦３．０Ｔであることがよりさらに好ましい。
【００２４】
また、本発明のコーティングシートは、粒子径分布の存在比率がＰを示す粒子径をＤＰとした際に、ＤＰ及びＴが下記条件（４）を満たすことが好ましい。
１．５Ｔ≦ＤＰ  （４）
【００２５】
条件（４）は、存在比率が最も高い粒子の粒子径がコート層の厚みの１．５倍以上であることを意味している。
したがって、条件（４）を満たすことにより、大部分の粒子がコート層の表面から突出し、耐摩耗性の基本性能を満足しやすくできる。
【００２６】
なお、ＤＰが大きすぎるとコート層から粒子が欠落しやすくなる。
このため、条件（４）は、１．５Ｔ≦ＤＰ≦２．５Ｔであることがより好ましく、１．６Ｔ≦ＤＰ≦２．３Ｔであることがより好ましい。
【００２７】
また、本発明のコーティングシートは、Ｄ＋１／４Ｐ、Ｄ＋２／４Ｐ、Ｄ＋３／４Ｐ及びＤＰの差分が下記条件（５）〜（７）の一以上を満たすことが好ましい。
条件（５）〜（７）は、粒子の粒子径分布が狭すぎず広すぎないことを意味している。
粒子径分布が揃いすぎている場合、摩擦時に粒子が一挙に欠落してしまう場合がある。このため、条件（５）〜（７）を満たして粒子径分布を狭すぎないようにすることにより、摩擦時に粒子が徐々に欠落し、コート層の粒子が存在しない箇所に摩擦材が到達することをブロックして耐摩耗性をより良好にするとともに、コート層内の粒子の充填率を高くでき、塗膜の硬度を上げることができる。
また、任意の柔軟性を有する摩擦材がコート層の表面に到達することをブロックするためには、該摩擦材をブロックし得る大きさの粒子を一定量有することが好ましい。粒子径分布が広すぎる場合、個々の大きさの粒子の量が少なくなり、摩擦材を十分にブロックできない場合がある。このため、条件（５）〜（７）を満たして粒子径分布を広すぎないようにすることにより、耐摩耗性をより良好にすることができる。
【００２８】
０．３Ｔ≦Ｄ＋１／４Ｐ−Ｄ＋２／４Ｐ≦１．５Ｔ  （５）
条件（５）は、０．４Ｔ≦Ｄ＋１／４Ｐ−Ｄ＋２／４Ｐ≦１．３Ｔであることがより好ましく、０．４Ｔ≦Ｄ＋１／４Ｐ−Ｄ＋２／４Ｐ≦１．１Ｔであることがさらに好ましい。
【００２９】
０．３Ｔ≦Ｄ＋２／４Ｐ−Ｄ＋３／４Ｐ≦１．５Ｔ  （６）
条件（６）は、０．４Ｔ≦Ｄ＋２／４Ｐ−Ｄ＋３／４Ｐ≦１．３Ｔであることがより好ましく、０．４Ｔ≦Ｄ＋２／４Ｐ−Ｄ＋３／４Ｐ≦１．１Ｔであることがさらに好ましい。
【００３０】
０．３Ｔ≦Ｄ＋３／４Ｐ−ＤＰ≦１．５Ｔ  （７）
条件（７）は、０．４Ｔ≦Ｄ＋３／４Ｐ−ＤＰ≦１．３Ｔであることがより好ましく、０．５Ｔ≦Ｄ＋３／４Ｐ−ＤＰ≦１．１Ｔであることがさらに好ましい。
【００３１】
また、コート層の厚みよりも粒子径が小さい粒子は耐摩耗性の向上に関与しにくい。その一方、コート層の厚みよりも粒子径が小さい粒子は、内部へイズの発現に寄与する。コート層の表面に傷が生じた場合、傷が生じた箇所とそれ以外の箇所との外部へイズに差が生じるが、内部へイズを付与することにより、傷が生じた箇所とそれ以外の箇所との全へイズ（外部へイズ＋内部へイズ）の差を少なくでき、傷が生じた箇所を目立ちにくくできる。
以上の観点から、粒子径分布の存在比率が１／４Ｐを示す粒子径のうち小さい側の粒子径をＤ−１／４Ｐ、粒子径分布の存在比率が２／４Ｐを示す粒子径のうち小さい側の粒子径をＤ−２／４Ｐ、粒子径分布の存在比率が３／４Ｐを示す粒子径のうち小さい側の粒子径をＤ−３／４Ｐとした際に、Ｄ−１／４Ｐ、Ｄ−２／４Ｐ及びＤ−３／４Ｐが下記条件（８）〜（１０）の一以上を満たすことが好ましい。
【００３２】
０．３Ｔ≦Ｄ−１／４Ｐ  （８）
条件（８）は、０．３Ｔ≦Ｄ−１／４Ｐ≦１．０Ｔであることが好ましく、０．４Ｔ≦Ｄ−１／４Ｐ≦０．９Ｔであることがよりに好ましい。
【００３３】
０．６Ｔ≦Ｄ−２／４Ｐ  （９）
条件（９）は、０．６Ｔ≦Ｄ−２／４Ｐ≦１．３Ｔであることがより好ましく、０．７Ｔ≦Ｄ−２／４Ｐ≦１．２Ｔであることがさらに好ましい。
【００３４】
０．８Ｔ≦Ｄ−３／４Ｐ  （１０）
条件（１０）は、０．８Ｔ≦Ｄ−３／４Ｐ≦１．３Ｔであることがより好ましく、０．７Ｔ≦Ｄ−３／４Ｐ≦１．２Ｔであることがさらに好ましい。
【００３５】
＜基材＞
基材は特に制限されないが、ポリエステル、ポリオレフィン、ポリ塩化ビニル等のプラスチックフィルム、紙類、あるいはこれらの複合体等が挙げられる。基材としてプラスチックフィルムを用いる場合、傷つきに対する基材強度の観点からポリエステル系フィルムが好ましい。
基材は、意匠性の観点から着色されていてもよい。
基材がプラスチックフィルム又はプラスチックフィルム及び紙類の複合体の場合、機械的強度及び取り扱い性の観点から、厚みが２０〜２００μｍであることが好ましく、４０〜１６０μｍがより好ましく、４０〜１００μｍがさらに好ましい。また、基材が紙類の場合、同様の観点から、坪量が２０〜８０ｇ／ｍ２であることが好ましく、３０〜５０ｇ／ｍ２であることがさらに好ましい。
【００３６】
基材に用いる紙類としては、薄葉紙、クラフト紙、チタン紙等が挙げられる。これらの紙基材は、紙基材の繊維間ないしは他層と紙基材との層間強度を強化したり、ケバ立ち防止のため、これら紙基材に、更に、アクリル樹脂、スチレンブタジエンゴム、メラミン樹脂、ウレタン樹脂等の樹脂を添加（抄造後樹脂含浸、又は抄造時に内填）させたものでもよい。例えば、紙間強化紙、樹脂含浸紙等である。
これらの他、リンター紙、板紙、石膏ボード用原紙、又は紙の表面に塩化ビニル樹脂層を設けたビニル壁紙原反等、建材分野で使われることの多い各種紙が挙げられる。さらには、事務分野や通常の印刷、包装等に用いられるコート紙、アート紙、硫酸紙、グラシン紙、パーチメント紙、パラフィン紙、又は和紙等を用いることもできる。また、これらの紙とは区別されるが、紙に似た外観と性状を持つ各種繊維の織布や不織布も基材として使用することができる。各種繊維としてはガラス繊維、石綿繊維、チタン酸カリウム繊維、アルミナ繊維、シリカ繊維、若しくは炭素繊維等の無機質繊維、又はポリエステル繊維、アクリル繊維、若しくはビニロン繊維等の合成樹脂繊維が挙げられる。
【００３７】
＜コート層＞
コート層は、バインダー樹脂及び粒子を含有する。また、コート層は、コーティングシートの最表面に位置する。
コート層の厚みは、粒子の保持力、耐摩耗性及び費用対効果の観点から、５〜１５μｍであることが好ましく、８〜１３μｍであることがより好ましい。
【００３８】
（バインダー樹脂）
コート層のバインダー樹脂は特に制限されないが、耐摩耗性をより良好にするとともに粒子の脱落を抑制するために、熱硬化性樹脂組成物又は電離放射線硬化性樹脂組成物等の硬化性樹脂組成物の硬化物を含むことが好ましく、その中でも電離放射線硬化性樹脂組成物の硬化物を含むことがより好ましく、さらにその中でも電子線硬化性樹脂組成物の硬化物を含むことがさらに好ましい。
コート層中の硬化性樹脂組成物の硬化物は、バインダー樹脂の全量に対して８０質量％以上であることが好ましく、９０質量％以上であることがより好ましい。
【００３９】
熱硬化性樹脂組成物は、少なくとも熱硬化性樹脂を含む組成物であり、加熱により、硬化する樹脂組成物である。
熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００４０】
電離放射線硬化性樹脂組成物は、電離放射線を照射することにより硬化する樹脂組成物である。電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線等の電磁波、α線、イオン線等の荷電粒子線も使用可能である。
【００４１】
電離放射線硬化性樹脂は、慣用されている重合性モノマー及び重合性オリゴマーないしはプレポリマーの中から適宜選択して用いることができる。
重合性モノマーとしては、分子中にラジカル重合性不飽和基を持つ（メタ）アクリレート系モノマーが好適であり、なかでも多官能（メタ）アクリレートモノマーが好ましい。
多官能（メタ）アクリレートモノマーとしては、分子内にエチレン性不飽和結合を２個以上有する（メタ）アクリレートモノマーであればよく、例えば、ジエチレングリコールジ（メタ）アクリレート、プロピレングリコールジ（メタ）アクリレート、トリメチロールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が好ましく挙げられる。これらの（メタ）アクリレートモノマーは１種を単独で用いてもよいし、２種以上を組み合わせて用いてもよい。
なお、（メタ）アクリレートとは、アクリレート又はメタクリレートを意味する。
【００４２】
多官能（メタ）アクリレートモノマーの官能基数は２以上であることが好ましく、優れた表面保護特性を得る観点から、２〜８が好ましく、より好ましくは３〜６である。
【００４３】
次に、重合性オリゴマーとしては、分子中にラジカル重合性不飽和基を持つオリゴマー、例えばウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、アクリル（メタ）アクリレートオリゴマー等の（メタ）アクリレートオリゴマーが好ましく挙げられ、これらのオリゴマーを１種単独で、又は２種以上を組み合わせて用いることができる。
以上の重合性（メタ）アクリレートオリゴマーの内、多官能ウレタン（メタ）アクリレート系オリゴマーが好ましく、多官能ウレタンアクリレート系オリゴマーがより好ましい。多官能ウレタン（メタ）アクリレート系オリゴマーは、優れた表面保護特性を付与することができ、また製造過程においてコーティングシートの収縮を抑制できるためである。
多官能（メタ）アクリレートオリゴマーの官能基数は２以上であれば特に制限はないが、表面保護特性及び製造時の収縮抑制の観点から、２〜８が好ましく、より好ましくは２〜６である。
【００４４】
また、多官能(メタ)アクリレートオリゴマーの重量平均分子量（ＧＰＣ法で測定したポリスチレン換算の重量平均分子量）は、１，０００〜２０，０００であることが好ましく、１，０００〜１０，０００であることがより好ましい。
【００４５】
電離放射線硬化性樹脂としては、硬度や電離放射線硬化性樹脂組成物の粘度を調整するために、単官能（メタ）アクリレートを用いてもよい。
単官能（メタ）アクリレートとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、シクロヘキシル（メタ）アクリレート、２−エチルヘキシル（メタ）アクリレート、ラウリル（メタ）アクリレート、ステアリル（メタ）アクリレート、イソボルニル（メタ）アクリレート等が挙げられる。これらの単官能性（メタ）アクリレートは１種を単独で用いてもよいし、２種以上を組み合わせて用いてもよい。
【００４６】
電離放射線硬化性樹脂として紫外線硬化性樹脂を用いる場合には、紫外線硬化性樹脂１００質量部に対して、光重合用開始剤を０．１〜５質量部程度添加することが望ましい。
光重合用開始剤としては、従来慣用されているものから適宜選択することができ、特に限定されず、例えば、ベンゾイン系、アセトフェノン系、フェニルケトン系、ベンゾフェノン系、アントラキノン系等の光重合用開始剤が好ましく挙げられる。
また、光増感剤としては、例えばｐ−ジメチル安息香酸エステル、第三級アミン類、チオール系増感剤等を用いることができる。
【００４７】
（粒子）
粒子は上記条件（１）を満たすものであれば、有機粒子及び無機粒子の何れも用いることができるが、耐摩耗性の観点から無機粒子が好ましい。
無機粒子としては、シリカ、アルミナ、ジルコニア及びチタニア等からなる粒子が挙げられる。これら無機粒子の中でも、耐摩耗性と、コーティングマシンや印刷版の劣化の抑制の観点から、モース硬度４〜８の無機粒子が好ましく、モース硬度５〜７の無機粒子がより好ましい。特許文献１及び２のコーティングシートは、実施例では硬化膜中にアルミナを含有させることによって耐摩耗性を得ようとしているが、アルミナはモース硬度が９であり極めて硬いことからコーティングマシンや印刷版の劣化を引き起こしやすい。一方、本発明では条件（１）を満たすことにより、アルミナ等の超高硬度の粒子を用いずとも良好な耐摩耗性を得ることができ、生産上有利である。特に、前記モース硬度の範囲を満たすシリカは屈折率が低くコート層の白化を抑制できるため、コーティングシートが後述する意匠層を有する場合、該意匠層の見栄えを維持しやすい点で好適である。
また、有機粒子としては、アクリル樹脂、ウレタン樹脂、スチレン樹脂、ポリエステル樹脂、ナイロン樹脂等からなる樹脂ビーズが挙げられる。
【００４８】
粒子の形状は、球形、楕円形、不定形等が挙げられる。これらの中でも、粒子がコート層から脱落しにくい観点から不定形が好ましい。
【００４９】
粒子の平均粒子径は、上記条件（１）を満たすものであれば特に制限されないが、取り扱い性の観点から、７〜２５μｍであることが好ましく、１２〜２０μｍであることがより好ましい。
【００５０】
コート層中の粒子の含有量は、耐摩耗性及び塗膜強度のバランスの観点から、該層を形成する全固形分中の５〜３０質量％であることが好ましく、１０〜２０質量％であることがさらに好ましい。
【００５１】
＜意匠層＞
意匠層は、コーティングシートの意匠性を高めることを目的として、必要に応じて設けられる。意匠層は、例えば、基材とコート層との間や、基材のコート層とは反対側に設けられる。
意匠層としては、着色層、絵柄層等が挙げられる。これらの層は、同一種または異種の層を積層する等して、適宜組み合わせて用いてもよい。
【００５２】
着色層は、全面ベタの層であり、主として隠蔽性を付与する目的を有する。着色層は、印刷等で形成することができる。
着色層の形成に用いられるインキとしては、バインダーに顔料、染料等の着色剤、体質顔料、溶剤、安定剤、可塑剤、触媒、硬化剤等を適宜混合したものが使用される。
バインダーとしては特に制限はなく、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。これらの樹脂は、単独又は２種以上を混合して使用できる。
着色剤としては、コーティングシートの用途や絵柄層との色の相性等から適宜選択すればよいが、例えばカーボンブラック（墨）、鉄黒、チタン白、アンチモン白、黄鉛、チタン黄、弁柄、カドミウム赤、群青、コバルトブルー等の無機顔料、キナクリドンレッド、イソインドリノンイエロー、フタロシアニンブルー等の有機顔料又は染料、アルミニウム、真鍮等の鱗片状箔片からなる金属顔料、二酸化チタン被覆雲母、塩基性炭酸鉛等の鱗片状箔片からなる真珠光沢（パール）顔料等が挙げられる。
【００５３】
絵柄層は印刷等で形成される。絵柄層の模様（絵柄パターン）としては、木目模様、大理石模様（例えばトラバーチン大理石模様）等の岩石の表面を模した石目模様、布目や布状の模様を模した布地模様、タイル貼模様、煉瓦積模様等があり、これらを複合した寄木、パッチワーク等の模様もある。本発明においては、凹凸面による作用との相乗効果の観点から、木目模様が好ましい。これらの模様は通常の黄色、赤色、青色、および黒色のプロセスカラーによる多色印刷によって形成される他、模様を構成する個々の色の版を用意して行う特色による多色印刷等によっても形成される。絵柄層を用いるインキは、着色層と同様のものを用いることができる。
【００５４】
意匠層の厚みは、意匠層の形態と、目的とする意匠性とを考慮して、０．１〜２０μｍ程度の範囲で適宜調整することができる。意匠層中には、本発明の効果を阻害しない範囲で、酸化防止剤、紫外線吸収剤等の添加剤を含有しても良い。
【００５５】
＜シーラー層＞
基材として、紙類等の含浸性のある基材を用いる場合、基材にコート層塗布液が含浸することを防止するために、基材とコート層との間にシーラー層を有することが好ましい。
基材とコート層との間に上述した意匠層を有する場合、シーラー層は、基材と意匠層との間に位置してもよいし、意匠層とコート層との間に位置してもよい。
【００５６】
シーラー層中には、熱硬化性樹脂組成物又は電離放射線硬化性樹脂組成物等の硬化性樹脂組成物の硬化物を含むことが好ましく、その中でも熱硬化性樹脂組成物の硬化物を含むことがより好ましい。
硬化性樹脂組成物の硬化物の含有量はシーラー層の全固形分の５０質量％以上であることが好ましく、６５〜９５質量％であることがより好ましい。
シーラー層の熱硬化性樹脂組成物及び電離放射線硬化性樹脂組成物は、コート層で例示したものと同様のものが挙げられる。また、熱硬化性樹脂組成物としては、ポリオールとイソシアネートとの２液硬化性樹脂が好ましく、アクリルポリオールとヘキサメチレンジイソシアネートとの２液硬化性樹脂がより好ましい。
【００５７】
また、シーラー層中には、乾燥適性及び粘度調整の観点から粒子を含むことが好ましい。粒子の含有量はシーラー層の全固形分の５〜５０質量％であることが好ましく、５〜３５質量％であることがより好ましい。
シーラー層の粒子は、コート層で例示したものと同様のものが挙げられる。また、該粒子としては無機粒子が好ましく、その中でもシリカが好ましい。
該粒子は、平均粒子径が０．１〜２．０μｍであることが好ましく、０．２〜１．５μｍであることがより好ましい。
【００５８】
シーラー層の厚みは、含浸防止と費用対効果のバランスの観点から、０．５〜５μｍであることが好ましく、１〜３μｍであることがより好ましい。
【００５９】
＜盛上部＞
本発明のコーティングシートは、基材上、あるいは、基材とコート層との間に位置する何れかの層上に盛上部を有していてもよい。コーティングシートが基材とコート層との間に意匠層を有する場合、図３のように、意匠層上に盛上部を有することが好ましい。
盛上部は、コーティングシートに触感（例えば木目模様であれば、木の触感）を付与し、高級感を高める役割を有する。
【００６０】
盛上部の高さは、コート層の厚み等により異なるため一概には言えないが、通常は２０〜５０μｍの範囲である。
また、盛上部の占有面積比はコーティングシートの平面の面積に対して、２〜２５％の範囲であることが好ましく、さらに５〜２５％の範囲であることが好ましい。
このような盛上部の高さ及び占有面積比の範囲を選択することにより、コーティングシートに、特に好適な触感を付与することができ、例えば木目模様の場合には、実物の木の触感に近づけることができる。
なお、盛上部の占有面積比は、［盛上部の底面の面積／化粧シートの平面の面積］×１００、で表される比率をいう。
【００６１】
盛上部の形状は、特に限定されず、丸、四角形、六角形の規則的に並んだような定形の形状でも、不定型な絵柄であってもよい。特に、不定型な絵柄であると触感、マット感、光沢感及び意匠性に優れることから好ましい。
また、盛上部の材料としては、特に限定されず、熱硬化性樹脂組成物、電離放射線硬化性樹脂組成物等を用いることができる。これらのうち、特に、ベヒクル成分として、アクリル系、ポリエステル系、アクリルウレタン系、ウレタン系の樹脂で水酸基、カルボキシル基、アミノ基等の官能基を有する樹脂に、硬化剤としてポリイソシアネートを添加した２液硬化型樹脂が表面性能維持及びコストの点から望ましい。
【００６２】
＜裏面プライマー層＞
裏面プライマー層は、各種の被着材との接着性を向上させる目的で好ましく設けられる層であり、コーティングシートのコート層とは反対側の最表面に設けられる。
裏面プライマー層の形成に用いられる材料としては特に限定されず、ウレタン樹脂、アクリル樹脂、ポリエステル樹脂、塩化ビニル／酢酸ビニル共重合体、塩素化ポリプロピレン樹脂、塩素化ポリエチレン樹脂等が挙げられ、被着材の材質によって、適宜選択すればよい。
また、裏面プライマー層の厚さは、１〜５μｍであることが好ましく、１〜３μｍであることがより好ましい。
【００６３】
＜コーティングシートの物性＞
本発明のコーティングシートは、上述したように耐摩耗性に極めて優れるものである。
一般的に、艶が高い物や、黒色度が高い物は、摩耗により表面が傷ついた際に、傷が目立ちやすい。このため、本発明のコーティングシートは、艶が高い場合や、黒色度が高い場合の効果がより際立ったものとなる。
具体的には、本発明のコーティングシートは、コート層側の表面のＪＩＳ Ｚ８７４１：１９９７の６０度における鏡面光沢度が２％以上のものが好ましく、３％以上のものがより好ましい。なお、鏡面光沢度の上限は３０％程度である。
鏡面光沢度は、任意の２０箇所で測定を行った際の平均値をいうものとする。
【００６４】
［化粧シート］
本発明の化粧シートは、上述した本発明のコーティングシートからなるものである。
かかる化粧シートは、例えば、壁、天井、床等の建築物の内装材；窓枠、扉、手すり等の建具；家具；家電製品、ＯＡ機器等の筐体；玄関ドア等の外装材等の被着材の表面材（化粧シート）として用いることにより、これら被着材に極めて良好な耐摩耗性を付与できる。特に、内装材、建具、家具等の頻繁に清掃される被着材の表面材（化粧シート）として用いることが好ましい。
【００６５】
［化粧材］
本発明の化粧材は、被着材と、上述した本発明の化粧シートのコート層とは反対側の面とを積層し、一体化してなるものである。
被着材の材質は、例えば、木材単板、木材合板、パーチクルボード、ＭＤＦ（中密度繊維板）等の木質板；石膏板、石膏スラグ板等の石膏系板；珪酸カルシウム板、石綿スレート板、軽量発泡コンクリート板、中空押出セメント板等のセメント板；パルプセメント板、石綿セメント板、木片セメント板等の繊維セメント板；陶器、磁器、土器、硝子、琺瑯等のセラミックス板；鉄板、亜鉛メッキ鋼板、ポリ塩化ビニルゾル塗布鋼板、アルミニウム板、銅板等の金属板；ポリオレフィン樹脂板、アクリル樹脂板、ＡＢＳ板、ポリカーボネート板等の熱可塑性樹脂板；フェノール樹脂板、尿素樹脂板、不飽和ポリエステル樹脂板、ポリウレタン樹脂板、エポキシ樹脂板、メラミン樹脂板等の熱硬化型樹脂板；フェノール樹脂、尿素樹脂、不飽和ポリエステル樹脂、ポリウレタン樹脂、エポキシ樹脂、メラミン樹脂、ジアリルフタレート樹脂等の樹脂を、硝子繊維不織布、布帛、紙、その他の各種繊維質基材に含浸硬化して複合化したいわゆるＦＲＰ板等が挙げられ、これらを単独で用いてもよく、これらの２種以上を積層した複合基板として用いてもよい。
【００６６】
化粧シートの各種被着材への積層方法としては特に限定されるものではなく、例えば、上述した裏面プライマー層を介して積層したり、接着剤を介して積層する手段が挙げられる。
接着剤は、被着材の種類等に応じて公知の接着剤から適宜選択すれば良い。例えば、ポリ酢酸ビニル、ポリ塩化ビニル、塩化ビニル−酢酸ビニル共重合体、エチレン−アクリル酸共重合体、アイオノマー等のほか、ブタジエン−アクリルニトリルゴム、ネオプレンゴム、天然ゴム等が挙げられる。
【００６７】
化粧材は、例えば、壁、天井、床等の建築物の内装材；窓枠、扉、手すり等の建具；家具；家電製品、ＯＡ機器等の筐体；玄関ドア等の外装材として好ましく用いることができる。なかでも建築物の内装材として用いることが好ましく、そのなかでも床用に用いることが好ましい。
【実施例】
【００６８】
次に、本発明を実施例により、さらに詳細に説明するが、本発明は、この例によってなんら限定されるものではない。なお、「部」は特に断りのない限り質量基準である。
【００６９】
１．測定及び評価
実施例及び比較例で作製したコーティングシートについて、以下の測定及び評価を行った。結果を表１に示す。
【００７０】
１−１．粒子径分布の測定
粒子径分布測定装置（島津製作所社製、商品名ＳＡＬＤ−２２００、測定方式：レーザ回折散乱法）を用いて、以下の条件で実施例及び比較例で用いたコート層のシリカの体積基準の粒子径分布及び平均粒子径を測定し、測定結果からＤ＋１／４Ｐ、Ｄ＋２／４Ｐ及びＤ＋３／４Ｐ、ＤＰ、Ｄ−１／４Ｐ、Ｄ−２／４Ｐ及びＤ−３／４Ｐを導いた。なお、粒子径分布の存在比率を算出する際の１区間の幅は、上述の定義に従った。
【００７１】
１−２．テーバー摩耗試験
テーバー摩耗試験機の回転盤にコーティングシートを水平に固定して、以下の条件により摩耗試験を行った。試験後の木目柄の残存率が５０％以上のものを「○」、試験後の木目柄の残存率が５０％未満のものを「×」とした。
（試験条件）
回転盤の素材：ＪＡＳ特殊合板
摩耗基材：ゴム製円板（ＪＩＳ Ａ１４５３：１９７３に規定するもの）に摩耗紙（Ｓ４２）を巻き付けたものを２つ使用
荷重：摩耗基材の質量を含め５００ｇ（２５０ｇ×２）
試験時間：５０回転が完了するまで
【００７２】
１−３．マーチンデール試験
マーチンデール試験機を用い、ＪＩＳ  Ｌ１０９６：２０１０のＥ法（マーチンデール法）に準拠して、以下の条件により摩耗試験を行った。試験後の表面変化がほとんど見られないものを「◎」、試験後の表面に軽微な艶の変化が見られるが実用上気にならない程度であるものを「○」、試験後の表面に傷が確認されるものを「×」とした。
（試験条件）
摩耗基材：スリーエム社製の商品名スコッチブライト7446
荷重：６Ｎ
摩擦台運動方式：リサジュー円形運動
試験時間：摩擦回数１００回完了するまで
【００７３】
１−４．鏡面光沢度
ＪＩＳ Ｚ８７４１：１９９７に準拠して、コーティングシートのコート層側の表面の６０度鏡面光沢度を測定した。
【００７４】
２．コーティングシートの作製
［実施例１］
白色薄紙原紙（王子エフテックス社製、商品名ＴプリントS30、坪量３０ｇ／ｍ２）上に、グラビア印刷法により、厚み２μｍの着色層及び厚み２μｍの木目柄の絵柄層を順に形成した。なお、着色層には、ポリエステル系ウレタンを主鎖とするポリオールと、ヘキサメチレンジイソシアネートとからなる２液硬化ウレタン樹脂に、着色剤が配合された混合物を用いた。また、絵柄層には、アクリル樹脂とニトロセルロース系樹脂に着色剤が混合された混合物を用いた。
次いで、絵柄層上に厚みが２μｍのシーラー層を形成した。なお、シーラー層は、アクリルポリオールとヘキサメチレンジイソシアネートとからなる２液硬化アクリルウレタン樹脂、及びシリカ（平均粒子径１μｍ）を含むシーラー層塗布液（２液硬化アクリルウレタン樹脂とシリカとの質量比＝７５：２５）を塗布、乾燥することにより形成した。
次いで、ウレタンアクリレートオリゴマーからなる電子線硬化性樹脂組成物、及びシリカ（モース硬度７．０）を含むコート層塗布液（電子線硬化性樹脂組成物とシリカとの質量比＝８５：１５）を、乾燥後の厚みが９μｍとなるように塗布し、電子線（加速電圧：１６５ｋｅＶ、照射量：３Ｍｒａｄ）を照射して電子線硬化性樹脂組成物を架橋硬化させ、さらに７０℃で２４時間養生して、実施例１のコーティングシート（化粧シート）を得た。
【００７５】
［実施例２〜５］、［比較例１〜４］
コート層のシリカを表１の粒子径分布のものに変更した以外は、実施例１と同様にしてコーティングシート（化粧シート）を得た。
【００７６】
【表１】
0006707811.tif 000002
【００７７】
表１の結果から、条件（１）を満たす実施例１〜５のコーティングシート（化粧シート）は、極めて耐摩耗性が優れることが確認できる。その中でも、３．５Ｔ≦Ｄ＋１／４Ｐ≦５．０の条件を満たす実施例１〜３のコーティングシート（化粧シート）は、特に耐摩耗性が良好であった。
一方、条件（１）を満たさない比較例１〜４のコーティングシート（化粧シート）は、耐摩耗性の評価手法として主流であるテーバー摩耗試験では良好な結果を示すものの、日常生活での耐摩耗性と相関の高いマーチンデール試験では傷が生じてしまい、耐摩耗性が良好ではなかった。
【産業上の利用可能性】
【００７８】
本発明のコーティングシート、化粧シート及び化粧材は、極めて耐摩耗性に優れることから、日常生活で表面が徐々に傷つくことを大幅に抑制でき、意匠性の低下を抑制できる点で有用である。
【符号の説明】
【００７９】
１０：基材
２０：シーラー層
３０：意匠層
３１：着色層
３２：絵柄層
４０：盛上部
５０：コート層
５１：粒子
５２：バインダー樹脂
１００：コーティングシート
【図１】
0006707811.tif 000003
【図２】
0006707811.tif 000004
【図３】
0006707811.tif 000005